(57)【要約】【課題】コーティング組成物を、フィラメントに塗布するための方法であって、この方法により、フィラメントがドラムの外周の周りに巻かれる方法を提供すること。【解決手段】ドラムの外周の周りに巻かれたフィラメントを提供する工程；および、第一コーティング組成物を含む浸漬タンクへ該ドラムの外周の少なくとも一部分を浸し、それにより、該フィラメントの一部分をコーティングする工程を包含する、フィラメントをコーティングする方法を提供する。【選択図】なし【特許請求の範囲】
【請求項１】
フィラメントをコーティングする方法であって、該方法は：
ドラムの外周の周りに巻かれたフィラメントを提供する工程；および、
第一コーティング組成物を含む浸漬タンクへ該ドラムの外周の少なくとも一部分を浸し、それにより、該フィラメントの一部分をコーティングする工程、
を包含する、方法。
【請求項２】
前記フィラメントが、前記ドラムの外周により規定される長さを有する、請求項１に記載の方法。
【請求項３】
前記フィラメントが、約０．５：１〜約５０００：１の範囲の、長さ対外周の比を有する、請求項２に記載の方法。
【請求項４】
前記フィラメントが、約１：１〜約３０００：１の範囲の、長さ対外周の比を有する、請求項２に記載の方法。
【請求項５】
前記フィラメントのコーティングされた部分が、該フィラメントの長さの約２５％〜約７５％に相当する、請求項１に記載の方法。
【請求項６】
前記フィラメントのコーティングされた部分が、該フィラメントの長さの約５０％に相当する、請求項１に記載の方法。
【請求項７】
前記フィラメントがモノフィラメント縫合糸である、請求項１に記載の方法。
【請求項８】
前記フィラメントがマルチフィラメント縫合糸である、請求項１に記載の方法。
【請求項９】
前記第一コーティング組成物が、前記フィラメントの長手方向部分に沿った色彩模様を提供する、請求項１に記載の方法。
【請求項１０】
前記第一コーティング組成物が、染料、顔料、着色料、接着剤、生物活性薬物、潤滑剤、およびこれらの組み合わせからなる群から選択される、請求項１に記載の方法。
【請求項１１】
前記ドラムが、三角形型、円柱型、角錐型、正方形型、長方形型、八角形型、六角形型、五角形型、および多角形型からなる群から選択される幾何学的形状を有する、請求項１に記載の方法。
【請求項１２】
前記ドラムが円柱型である、請求項１に記載の方法。
【請求項１３】
前記浸漬タンクが、前記ドラムの中心点に少なくとも等しい高さの前記コーティング組成物を含む、請求項１に記載の方法。
【請求項１４】
第二コーティング組成物を前記フィラメントに塗布する工程をさらに包含する、請求項１に記載の方法。
【請求項１５】
前記第二コーティング組成物が、染料、顔料、着色料、接着剤、生物活性薬剤、潤滑剤、およびこれらの組み合わせからなる群から選択される、請求項１４に記載の方法。
【請求項１６】
前記第二コーティング組成物が、前記フィラメントのコーティングされていない部分に塗布される、請求項１４に記載の方法。
【請求項１７】
前記フィラメントを前記ドラムから外す工程をさらに包含する、請求項１に記載の方法。
【請求項１８】
２色フィラメントを形成する方法であって、該方法が：
ドラムの外周の周りに巻かれたフィラメントを提供する工程；および、
液体着色料を含む浸漬タンクへ該ドラムの外周の少なくとも一部分を浸し、それにより、該フィラメントの一部分上に色彩模様を作り出す工程
を包含する、方法。
【請求項１９】
前記色彩模様が、前記フィラメントの長手方向部分に塗布される、請求項１８に記載の方法。
【請求項２０】
フィラメントをコーティングするためのシステムであって：
ドラムの外側部分の周りに巻かれたフィラメント；および
コーティング組成物を含む浸漬タンク
を含み、ここで、該浸漬タンクは、該ドラムの少なくとも中心点まで該浸漬タンク中に該ドラムを入れるように設計され、それにより、該フィラメントの約５０％を該コーティング組成物でコーティングする、システム。
【発明の詳細な説明】
【技術分野】
【０００１】
（関連出願に対する相互参照）
本出願は、２００８年９月２５日に出願された米国仮特許出願第６１／０９９，９５７号に対する優先権、およびその利益を主張する。この仮特許出願の全ての内容が、本明細書中で参考として援用される。
【０００２】
（技術分野）
本開示は、フィラメントをコーティングする方法に関しており、より具体的には、縫合糸をコーティングする方法に関する。
【背景技術】
【０００３】
（関連技術の背景）
フィラメント（例えば、縫合糸）をコーティングする技術は公知である。コーティングは、強度、もしくは、縛りやすくする特性（ｋｎｏｔ  ｔｉｅ−ｄｏｗｎ  ｃｈａｒａｃｔｅｒｉｓｔｉｃｓ）を改善すること、または、縫合糸に色を加えることによって、縫合糸に利点を与え得る。また、コーティングは、薬物キャリアーとして、組織に対して治療に役立つ利点を提供するために配合され得る。
【０００４】
一般的に、コーティングは、浸し塗り、はけ塗り（ｂｕｓｈｉｎｇ）、塗りつけ（ｗｉｐｉｎｇ）、吹付け塗り、滴下コーティング（ｄｒｉｐ  ｃｏａｔｉｎｇ）、または、コーティングヘッド（ｃｏａｔｉｎｇ  ｈｅａｄ）もしくは充填ヘッド（ｆｉｌｌｉｎｇ  ｈｅａｄ）を使用することにより、塗布される。これらのコーティングプロセスは、縫合糸ラインをコーティング組成物の中へ入れる、または、コーティング組成物の中を通す工程を包含する。従来の縫合糸コーティング技術において、縫合糸は、コーティングの中に縫合糸ラインを通す目的で、巻いていない状態でなければならない。フィラメントコーティングの分野において、改善が所望される。
【発明の概要】
【課題を解決するための手段】
【０００５】
上記課題を解決するために、本発明は、例えば、以下を提供する：
（項目１）フィラメントをコーティングする方法であって、該方法は：
ドラムの外周の周りに巻かれたフィラメントを提供する工程；および、
第一コーティング組成物を含む浸漬タンクへ該ドラムの外周の少なくとも一部分を浸し、それにより、該フィラメントの一部分をコーティングする工程、
を包含する、方法。
【０００６】
（項目２）前記フィラメントが、前記ドラムの外周により規定される長さを有する、上記項目に記載の方法。
【０００７】
（項目３）前記フィラメントが、約０．５：１〜約５０００：１の範囲の、長さ対外周の比を有する、上記項目のうちのいずれかに記載の方法。
【０００８】
（項目４）前記フィラメントが、約１：１〜約３０００：１の範囲の、長さ対外周の比を有する、上記項目のうちのいずれかに記載の方法。
【０００９】
（項目５）前記フィラメントのコーティングされた部分が、該フィラメントの長さの約２５％〜約７５％に相当する、上記項目のうちのいずれかに記載の方法。
【００１０】
（項目６）前記フィラメントのコーティングされた部分が、該フィラメントの長さの約５０％に相当する、上記項目のうちのいずれかに記載の方法。
【００１１】
（項目７）前記フィラメントがモノフィラメント縫合糸である、上記項目のうちのいずれかに記載の方法。
【００１２】
（項目８）前記フィラメントがマルチフィラメント縫合糸である、上記項目のうちのいずれかに記載の方法。
【００１３】
（項目９）前記第一コーティング組成物が、前記フィラメントの長手方向部分に沿った色彩模様を提供する、上記項目のうちのいずれかに記載の方法。
【００１４】
（項目１０）前記第一コーティング組成物が、染料、顔料、着色料、接着剤、生物活性薬物、潤滑剤、およびこれらの組み合わせからなる群から選択される、上記項目のうちのいずれかに記載の方法。
【００１５】
（項目１１）前記ドラムが、三角形型、円柱型、角錐型、正方形型、長方形型、八角形型、六角形型、五角形型、および多角形型からなる群から選択される幾何学的形状を有する、上記項目のうちのいずれかに記載の方法。
【００１６】
（項目１２）前記ドラムが円柱型である、上記項目のうちのいずれかに記載の方法。
【００１７】
（項目１３）前記浸漬タンクが、前記ドラムの中心点に少なくとも等しい高さの前記コーティング組成物を含む、上記項目のうちのいずれかに記載の方法。
【００１８】
（項目１４）第二コーティング組成物を前記フィラメントに塗布する工程をさらに包含する、上記項目のうちのいずれかに記載の方法。
【００１９】
（項目１５）前記第二コーティング組成物が、染料、顔料、着色料、接着剤、生物活性薬剤、潤滑剤、およびこれらの組み合わせからなる群から選択される、上記項目のうちのいずれかに記載の方法。
【００２０】
（項目１６）前記第二コーティング組成物が、前記フィラメントのコーティングされていない部分に塗布される、上記項目のうちのいずれかに記載の方法。
【００２１】
（項目１７）前記フィラメントを前記ドラムから外す工程をさらに包含する、上記項目のうちのいずれかに記載の方法。
【００２２】
（項目１８）２色フィラメントを形成する方法であって、該方法が：
ドラムの外周の周りに巻かれたフィラメントを提供する工程；および、
液体着色料を含む浸漬タンクへ該ドラムの外周の少なくとも一部分を浸し、それにより、該フィラメントの一部分上に色彩模様を作り出す工程
を包含する、方法。
【００２３】
（項目１９）前記色彩模様が、前記フィラメントの長手方向部分に塗布される、上記項目のうちのいずれかに記載の方法。
【００２４】
（項目２０）フィラメントをコーティングするためのシステムであって：
ドラムの外側部分の周りに巻かれたフィラメント；および
コーティング組成物を含む浸漬タンク
を含み、ここで、該浸漬タンクは、該ドラムの少なくとも中心点まで該浸漬タンク中に該ドラムを入れるように設計され、それにより、該フィラメントの約５０％を該コーティング組成物でコーティングする、システム。
【００２５】
（摘要）
コーティング組成物を、フィラメントに塗布するための方法であって、この方法により、フィラメントがドラムの外周の周りに巻かれる。フィラメントの巻かれたドラムは、浸漬タンク内に置かれ、この浸漬タンクはコーティング組成物を含み、フィラメントの少なくとも一部分がそれによりコーティングされる。
【００２６】
（要旨）
フィラメントをコーティングする方法が本明細書中に開示され、この方法は、ドラムの外周の周りに巻かれたフィラメントを提供する工程；および、上記ドラムの外周の少なくとも一部を、第一コーティング組成物を含む浸漬タンク中に浸し、それによりフィラメントの一部をコーティングする工程、を包含する。上記フィラメントは、ドラムの外周により規定される長さを有し得る。さらに、上記フィラメントは、約０．５：１〜約５０００：１の範囲で、長さ対外周の比を有し得、いくつかの実施形態においては、約１：１〜約３０００：１の範囲で長さ対外周の比を有し得る。上記フィラメントは、モノフィラメントまたはマルチフィラメントの縫合糸を含み得る。
【００２７】
フィラメントのコーティングされる部分は、フィラメントの長さの約２５％〜約７５％に相当し得、いくつかの実施形態においては、フィラメントの長さの約５０％に相当し得る。第一コーティング組成物は、フィラメントの長手方向部分に沿って、色彩模様を提供し得る。いくつかの実施形態において、第一コーティング組成物は、染料、顔料、着色料、接着剤、生物活性薬剤、潤滑剤、およびこれらの組み合わせからなる群から選択される。さらに、上記方法は、第二コーティング組成物をフィラメントへ塗布する工程を包含し得る。第二コーティング組成物は、染料、顔料、着色料、接着剤、生物活性薬剤、潤滑剤、およびこれらの組み合わせからなる群から選択され得る。さらに、第二コーティング組成物は、フィラメントのコーティングされていない部分に塗布され得る。
【００２８】
さらに、フィラメントをコーティングする方法は、ドラム周りに巻かれるフィラメントを含む。本開示のドラムは、三角形型、円柱型、角錐型、正方形型、長方形型、八角形型、六角形型、五角形型、および多角形型からなる群から選択される幾何学的形状を有し得る。特定の好ましい実施形態において、ドラムは円柱型である。
【００２９】
いくつかの実施形態において、浸漬タンクは、少なくともドラムの中心点に等しい高さ（ｌｅｖｅｌ）のコーティング組成物を含む。
【００３０】
開示される方法はまた、フィラメントをドラムから外す工程を包含し得る。
【００３１】
２色フィラメントを形成する方法もまた開示され、この方法は、ドラムの外周の周りに巻かれたフィラメントを提供する工程；および、少なくともドラムの外周部分を、液体着色料を含む浸漬タンクの中に浸し、それによりフィラメントの一部分に色彩模様を作り出す工程、を包含する。色彩模様は、フィラメントの長手方向部分に塗布され得る。
【００３２】
フィラメントをコーティングするシステムもまた、本明細書中で開示され、このシステムはドラムの外側部分の周りに巻かれたフィラメント；および、コーティング組成物を含む浸漬タンクを含み、ここで、上記浸漬タンクは、少なくとも上記ドラムの中心点までドラムを浸漬タンクの中に入れるために設計され、それによってフィラメントの約５０％をコーティング組成物でコーティングする。
【発明の効果】
【００３３】
ドラムの外周の周りに巻かれたフィラメントを提供する工程；および、第一コーティング組成物を含む浸漬タンクへ該ドラムの外周の少なくとも一部分を浸し、それにより、該フィラメントの一部分をコーティングする工程を包含する、フィラメントをコーティングする方法を提供する。
【図面の簡単な説明】
【００３４】
本明細書中に記載される例示的実施形態は、添付される図面に対する言及がなされる、以下の記載からより容易に明らかになる。添付される図面において、それぞれ以下の通りである。
【図１Ａ】図１Ａは、本開示に従う浸漬システムの斜視図である。
【図１Ｂ】図１Ｂは、図１の浸漬システムに含まれるドラムの斜視図である。
【図２Ａ】図２Ａは、本開示の浸漬方法に従うドラムの第二実施形態の平面図である。
【図２Ｂ】図２Ｂは、本開示の浸漬方法に従うドラムの代替の実施形態の平面図である。
【図３Ａ】図３Ａは、本開示の浸漬方法に従うドラムのさらに別の実施形態の斜視図である。
【図３Ｂ】図３Ｂは、図３Ａのドラムに従って作られるコーティングされた縫合糸を示す。
【図４】図４は、本開示の浸漬方法に従うマスクをさらに含むドラムの別の実施形態の斜視図である。
【発明を実施するための形態】
【００３５】
（実施形態の詳細な説明）
本開示は、フィラメントをコーティングする方法に関する。少なくとも１本のフィラメントがドラムの周りに巻かれ、上記ドラムが、続いて、コーティング組成物で満たされた浸漬タンク中に浸される。フィラメントをコーティングする方法は、医療用デバイス（限定はされないが、縫合糸、テープ、およびメッシュが含まれる）をコーティングするために使用され得る。用語「フィラメント」は、本明細書中に記載される場合、細長い本体部分を有する連続的ストランド（ｃｏｎｔｉｎｕｏｕｓ  ｓｔｒａｎｄ）を意味する。いくつかの実施形態において、数本のフィラメントが、１つに編まれ得、織られ得、融合され得、または、組まれ（ｂｒａｉｄ）得、そして、マルチフィラメントまたは「ファイバー」を作り出し得る。
【００３６】
図１は、ドラム６の周りに巻かれたフィラメント４をコーティングするための浸漬システム２を例示する。浸漬システム２は、コーティング組成物１０で満たされた浸漬タンク８を含む。ドラム６の周りに巻かれたフィラメント４を沈めること、または、接触させることが可能な、コーティング組成物１０（コーティング溶液）の容量を保持するのに適合した任意のリザーバまたはタンクが、利用され得る。タンク８は、様々な形状（例えば、長方形型、または円柱型）を有し得、または、タンク８は、ドラム６の形状に合わせて（ｃｏｍｐｌｉｍｅｎｔ）形作られ得る。タンク８は、コーティング組成物１０を含むことが可能である、または、一般的にコーティング組成物１０とは非反応性である、任意の適切な材料から作られ得る。
【００３７】
ドラム６は、ドラム６の周りに巻かれる、所望される長さのフィラメントを有し得る。いくつかの実施形態において、フィラメント４は、ドラム６の外周１２によって規定される長さを有する。外周１２はドラムの一端を例示しており、外周は円柱型ドラム６の端から端まで一定であることが理解される。用語「長さ対外周の比」は、本明細書中で使用され、フィラメント４の長さ対ドラム６の外周１２の比を規定する。いくつかの実施形態において、フィラメント４は、約０．５：１〜約５０００：１の範囲で長さ対外周の比を有し、より具体的には、約１：１〜約３０００：１の範囲で長さ対外周の比を有する。例えば、長さ対外周の比が１：１である場合、フィラメント４の長さは、ドラム６の外周１２の長さと同じ長さである。円柱型ドラムについて、外周の長さは、円周の長さに等しい。別の例において、２：１の長さ対外周の比を有する円柱型ドラム６は、一本のフィラメントが円柱型ドラムの周りに２回巻かれる。フィラメントの長さは、ドラムの円周（外周）の長さの２倍である。
【００３８】
フィラメントは、コーティング組成物に接触する前にドラムの周りに巻かれる。当業者は、ドラムの周りにフィラメントを巻く数個の方法を想像し得る。図１Ａおよび図１Ｂは、ドラム６の周りに巻かれた数本のフィラメント４を伴うドラム６を例示する。ドラム６は、幾何学的に円柱型であり、滑らかな円周表面を有する。いくつかの実施形態において、上記ドラムは、ステンレス鋼、または、シリコーンゴムの膜で覆われたステンレス鋼から作られ得る。他の実施形態において、上記ドラムは、鋼製端板を伴う高密度ポリエチレンから構成される。高密度ポリエチレンは、特定の薬剤でフィラメントをコーティングする場合、好まれ得る。例えば、シアノアクリレートは高密度ポリエチレンに付着せず、それにより、過剰なコーティング（シアノアクリレート）が、ドラムから流れ落ち、浸漬タンクへ戻ることが可能となる。ドラム６は、システム２において利用されるフィラメント４およびコーティング組成物１０と融和性のある、任意の適した材料から構築され得ることは、注目されるべきである。ドラム６は、中身の詰まった、または中空の構造であり得る。けれども、他の実施形態において、ドラム３０は、穴が開けられ得る（図２Ａ）。打ち抜き穴３０ａによって、コーティングが、ドラムの中心に対して最も近くにあるフィラメントをコーティングすることが可能となる。打ち抜き穴３０ａは、任意のサイズおよび形状であり得、ドラム３０の長手部分または任意の部分に沿って広がり得る。あるいは、図２Ｂは、ドラム４０の外周に沿った隆起またはうね４２を含み、コーティングプロセス中にフィラメント４４を別々に保つ、ドラム４０を例示する。
【００３９】
フィラメント４がドラム６の周りに巻かれると、ドラム６はコーティング溶液１０と接触する。このドラム６（フィラメントを含む）は、第一コーティング組成物１０を含む浸漬タンク８の中に置かれ、ドラムの外周の少なくとも一部分が、上記コーティング組成物中に浸され、それによって、フィラメントの一部をコーティングする。いくつかの実施形態において、ドラム６は、当業者の理解し得る範囲内の手動の技術または様々な機械的デバイスを用いて、浸漬タンク８の中に置かれ得る。さらに、浸漬タンク８は、いくつかの実施形態においては、ドラム６の中心点１４に少なくとも等しい高さの、コーティング組成物１０を含む。ドラム６の中心点１４は、ドラム６の中心線Ａ−Ａに沿った、最も中央の点１４に取られる点である。示されるように、長さ対外周の比は、約１：１であり、コーティング組成物は、浸漬タンク８中で高さＸである。フィラメントが巻かれたドラム６は、コーティング組成物を含む浸漬タンク８中に、特定の時間置かれる。いくつかの実施形態において、ドラム６は、フィラメントの材料およびコーティングの組成上の性質（ｃｏｍｐｏｓｉｔｉｏｎａｌ  ｍａｋｅ−ｕｐ）に依存して、コーティング組成物１０と、約３０秒〜約２時間、またはそれより長く接触し得る。必要に応じて、フィラメント４の第一の部分がコーティングされると、ドラム６は、回転し、（必要に応じて、異なるコーティングを含む）浸漬タンク８の中へ２回目として下ろされ、フィラメント４の第二の部分をコーティングする。コーティングプロセスは、所望されるコーティングレベル、およびコーティング材料がフィラメント４に塗布されるまで、繰り返され得る。
【００４０】
図１に例示されるように、フィラメント４は、円柱型ドラム６の周りに巻かれる。ドラムは、多角形の形状を含む他の幾何学的形状（例えば、三角形型、角錐型、長方形型、六角形型、八角形型、および五角形型）を有し得る。様々な形状を有するドラムの周りにフィラメントを巻く工程は、１つより多くコーティングが塗布される場合、または、コーティングが様々な長さに塗布される場合に、有用であり得る。例えば、角錐型ドラム（例えば、図４）が縫合糸をコーティングするために使用される場合、縫合糸の３つの異なる部分が、３つの異なるコーティングでコーティングされ得る。さらに具体的には、縫合糸の第一の部分はシアノアクリレートでコーティングされ得、縫合糸の第一の部分へ剛性を提供し得る（例えば、針へつなげるため）。第二コーティングは、縫合糸の中央部分に塗布され得、滑らかさを増加させ得、結び目を滑りやすくし得る（ｋｎｏｔ  ｒｕｎｄｏｗｎ）。第三コーティングは、縫合糸の第三の部分に塗布され得、好ましい取扱適性が得られ得る。別の例の場合、長方形型ドラムが（図３Ａに示されるように）使用され得、図３Ｂに示される色彩模様の付いたフィラメントが得られ得る。長方形型ドラム１００は、そのドラムの周りに巻かれた数本のフィラメント１２０を含み、ここで、長さ対外周の比は約１：１である。ドラム１００は、浸漬タンクに浸され得る４つの面（１００ａ、１００ｂ、１００ｃ、１００ｄ）を含む。フィラメントの部分１２０ａおよび部分１２０ｃは、面１００ａおよび面１００ｃと接触する。ドラムの面１００ａおよび面１００ｃは、着色コーティング組成物と接触し（ドラムはコーティング塗布の間に回転し得る）、フィラメント１２０の部分１２０ａおよび部分１２０ｃを着色する。フィラメント１２０がドラム１００から外されるとき、フィラメント１２０の部分１２０ａおよび部分１２０ｃは、一様の色彩模様（図４Ｂ）を含む。
【００４１】
さらに、フィラメントは、図１に例示されるような単層のフィラメントを含めて、様々なパターンで、ドラムの周りに巻かれ得る。フィラメント４はまた、横方向パターン（示されていない）または逆に、ドラムの周りに巻かれ得る。フィラメントは、フィラメントがそれぞれの上部に積み重ねられる（示されていない）ように、ドラムの周りに巻かれ得る。フィラメントは、所望される表面領域への暴露、または、コーティング組成物に接触させる工程に対して所望されるフィラメントの長さおよび／もしくはコーティング時間に応じて、任意の配置でドラムの周りに巻かれ得る。
【００４２】
様々なコーティングパターンがフィラメントの表面に適用され得る。本明細書中で規定されるコーティングパターンは、コーティングがフィラメント上の特定の領域に存在するような任意のコーティングパターン、一様、チェック、ストライプ、ランダム（ｒａｎｄｏｍ）、または他のものを含み得る。コーティングは、フィラメントの長手方向部分に塗布され得、コーティングパターンを作り出し得る。また、パターンのあるコーティングは、図４に示されるように、コーティング組成物をフィラメントの覆い隠していない部分に塗布することが可能となるように、フィラメントの特定の部分を覆い隠すまたは覆うことによって、作り出され得る。フィラメント２２０の一部分を覆うマスク２００が示され、このフィラメント２２０は、ドラム２１０の周りに巻かれる。マスク２００は、コーティング組成物で満たされた浸漬タンク中に置かれるとき、コーティング組成物をフィラメント２２０と接触可能にし、覆い隠されていないまたは晒されているフィラメント部分をコーティング可能にする、打ち抜き穴または穴２００ａを含む。マスクは、フィラメント表面に沿って様々なコーティングパターン（一様なパターンを含む）を可能にし得ること、および、マスクパターンは本明細書に例示されるものに限定されないことが理解されるべきである。一般に、一本のフィラメントのコーティングされる部分は、フィラメントの長さの約２５％〜約７５％に相当する。
【００４３】
コーティングがフィラメントに塗布されると、フィラメントが巻かれたドラムは、コ−ティング組成物から離される。ドラムは、浸漬タンクから外され得るか、または、逆にコーティング組成物が浸漬タンクから排出され得るかのいずれかである。必要に応じて、第一コーティング組成物が浸漬タンクから排出されると、第二コーティング組成物が、第二コーティングのために、浸漬タンクを満たし得、ドラムは、第二コーティング組成物の中へ降ろされ得る。いくつかの実施形態において、ドラムは、コーティングの塗布の間に回転され得る一方で、他の実施形態においては、ドラムは、コーティングの間に回転され得ない。フィラメントが乾燥すると、それらは切断され、ドラムから外される。フィラメントが様々な長さに切断され得ることは注目されるべきである。当業者は、フィラメントをドラムから外す様々な方法（例えば、熱エネルギーまたはレーザー）を想像し得る。
【００４４】
コーティング組成物は、任意のフィラメント（例えば、縫合糸、ヤーン、テープ、またはメッシュ）に塗布され得る。コーティング組成物は、溶液、分散液、乳濁液、または任意の他の均一もしく不均一な混合物、の形態であり得る。
【００４５】
１つの実施形態において、コーティング組成物は、着色添加物、染料、または顔料を含み得る。フィラメントは、着色添加物、例えば、食品医薬品局（ＦＤＡ）により、様々な非生体吸収性縫合糸および生体吸収性縫合糸に対して承認されたもの（限定はされないが、クロム−コバルト−アルミニウム酸化物、クエン酸アンモニウム第二鉄、ピロガロール、ロッグウッド抽出物、Ｄ＆Ｃ  Ｂｌｕｅ  Ｎｏ．９、Ｄ＆Ｃ  Ｇｒｅｅｎ  Ｎｏ．５、［フタロシアニナート（２−）銅］、ＦＤ＆Ｃ  Ｂｌｕｅ  Ｎｏ．２、Ｄ＆Ｃ  Ｂｌｕｅ  Ｎｏ．６、Ｄ＆Ｃ  Ｇｒｅｅｎ  Ｎｏ．６、Ｄ＆Ｃ  Ｒｅｄ  Ｎｏ．１７、およびＤ＆Ｃ  Ｖｉｏｌｅｔ  Ｎｏ．２を含む）を含むコーティング組成物でコーティングされ得る。
【００４６】
また、シアノアクリレートは、コーティング組成物として使用され得る。適したシアノアクリレートとしては、メチルシアノアクリレート、エチルシアノアクリレート、ブチルシアノアクリレート、オクチルシアノアクリレート、イソブチルシアノアクリレート、およびメトキシプロピルシアノアクリレート、ならびにこれらの組み合わせなどから誘導される物質が挙げられる。
【００４７】
よって、生物活性薬剤（例えば、抗菌薬、抗ウィルス薬、抗真菌薬など）は、コーティング組成物中に組み込まれ得る。本明細書中で使用される場合、抗菌剤は、それ自体により、または、体（免疫系）を助けることを通して、体が、（疾患を引き起こす）病原であり得る微生物を抹殺する、または微生物に抵抗するのを助ける薬剤により規定される。用語「抗菌剤」は、抗生物質、集団感知遮断薬、界面活性剤、金属イオン、抗菌タンパク質および抗菌ペプチド、抗菌多糖、防腐剤、消毒薬、抗ウィルス薬、抗真菌薬、集団感知遮断薬、ならびに、これらの組み合わせを含む。
【００４８】
使用され得る他の適した生物活性薬剤は、放射線不透過性マーカー、保存料、タンパク質製剤およびペプチド製剤、タンパク質療法剤、多糖、例えば、ヒアルロン酸、レクチン、脂質、プロバイオティクス、脈管形成薬（ａｎｇｉｏｇｅｎｉｃ  ａｇｅｎｔ）、抗血栓薬、抗凝血薬（ａｎｔｉ−ｃｌｏｔｔｉｎｇ  ａｇｅｎｔ）、凝血薬、鎮痛薬、麻酔薬、創傷修復薬（ｗｏｕｎｄ  ｒｅｐａｉｒ  ａｇｅｎｔ）、化学療法薬、生物学的製剤（ｂｉｏｌｏｇｉｃｓ）、抗炎症薬、増殖抑制薬、診断薬、解熱薬、消炎および鎮痛薬、血管拡張薬、抗高血圧および抗不整脈薬、低血圧薬、鎮咳薬、抗腫瘍薬、局所麻酔薬、ホルモン製剤、ぜん息治療および抗アレルギー薬、抗ヒスタミン薬、抗凝固薬、鎮痙薬、脳循環および代謝改善薬、抗うつ薬、抗不安薬、ビタミンＤ製剤、低血糖薬、抗潰瘍薬、睡眠薬、抗生物質、抗真菌薬、潤滑剤、鎮静薬、気管支拡張薬、抗ウィルス薬、排尿障害薬（ｄｙｓｕｒｉｃ  ａｇｅｎｔ）、臭素化フラノンまたはハロゲン化フラノンなどが挙げられる。実施形態において、ポリマー薬物、すなわち、例えば、ポリマー抗生物質、ポリマー防腐剤、ポリマー化学療法薬、ポリマー増殖抑制薬、ポリマー防腐剤、ポリマー抗ステロイド性抗炎症薬（ＮＳＡＩＤＳ）などの化合物のポリマー形態、およびこれらの組み合わせが利用され得る。
【００４９】
特定の実施形態において、本開示のコーティング組成物は、適した医薬用薬物（例えば、ウィルス、および細胞、ペプチド、ポリペプチドおよびタンパク質、アナログ、ムテイン、およびその活性フラグメント、例えば、免疫グロブリン、（モノクローナルおよびポリクローナル）抗体、サイトカイン（例えば、リンフォカイン、モノカイン、ケモカイン）、血液凝固因子、造血因子、インターロイキン（ＩＬ−２、ＩＬ−３、ＩＬ−４、ＩＬ−６）、インターフェロン（β−ＩＦＮ、α−ＩＦＮ、およびγ−ＩＦＮ）、エリトロポイエチン、ヌクレアーゼ、腫瘍壊死因子、コロニー刺激因子（例えば、ＧＣＳＦ、ＧＭ−ＣＳＦ、ＭＣＳＦ）、インスリン、抗腫瘍薬および腫瘍抑制剤、血液タンパク質、ゴナドトロピン（例えば、ＦＳＨ、ＬＨ、ＣＧなど）、ホルモンおよびホルモンアナログ（例えば、成長ホルモン）、ワクチン（腫瘍性抗原、細菌性抗原、ウィルス性抗原）、ソマトスタチン、抗原、血液凝固因子、成長因子、タンパク質インヒビター、タンパク質アンタゴニスト、およびタンパク質アゴニスト、核酸（例えば、アンチセンス分子、ＤＮＡ、ＲＮＡ、オリゴヌクレオチド、ポリヌクレオチド、およびリボザイム）、ならびにこれらの組み合わせ）を含み得る。
【００５０】
コーティング組成物は、混合する工程、撹拌する工程、相分離などを含めて、当業者の理解し得る範囲内で作られ得る。さらに、コーティング組成物はまた、極性および非極性溶媒を含み得る。適した溶媒は、当業者の理解し得る範囲内である。
【００５１】
本開示のフィラメントは、非吸収性であっても吸収性であってもよい。フィラメントおよびマルチフィラメントの組み合わせは、異なる物質（例えば、天然および合成、または生体吸収性および非生体吸収性物質）から作られ得ることは理解されるべきである。
【００５２】
フィラメントは、ポリマー、例えば、ラクチド、グリコリド、カプロラクトン、バレロラクトン、カルボネート（例えば、トリメチレンカルボネート、テトラメチレンカルボネートなど）、ジオキサノン（例えば、１，４−ジオキサノン）、δ−バレロラクトン、１−ジオキセパノン（例えば、１，４−ジオキセパン−２−オン、および１，５−ジオキセパン−２−オン）、エチレングリコール、エチレンオキシド、エステルアミド、γ−ヒドロキシバレレート（ｖａｌｅｒａｔｅ）、β−ヒドロキシプロピオネート、α−ヒドロキシ酸、ヒドロキシブテレート（ｂｕｔｅｒａｔｅ）、オルトエステル、ヒドロキシアルカノエート、チロシンカルボネート、ポリイミドカルボネート、ポリイミノカルボネート（例えば、ポリ（ビスフェノールＡ−イミノカルボネート）およびポリ（ヒドロキノン−イミノカルボネート））、ならびに、ポリマー薬物（例えば、ポリジフルニソル（ｐｏｌｙｄｉｆｌｕｎｉｓｏｌ）、ポリアスピリン、およびタンパク質治療薬）、ならびにコポリマー、ならびにこれらの組み合わせから作られるものを含む、合成吸収性物質を含み得る。適した天然吸収性ポリマーとしては、コラーゲン、セルロース、および腸線が挙げられる。実施形態において、ラクチドおよびグリコリドのコポリマーを含む、ポリエステルを基とするグリコリドおよびラクチドが使用され得る。
【００５３】
フィラメントを形成するために使用され得る、適した非吸収性物質としては、非吸収性天然物質（例えば、綿、絹、およびゴム）が挙げられる。適した非吸収性合成物質としては、例えば、ナイロン、ポリオレフィン（例えば、ポリプロピレンおよびポリエチレン）、超高分子量ポリエチレン（ＵＨＭＷＰＥ）、ポリアミド、ポリエステル（例えば、ポリエチレンテレフタレート（ＰＥＴ）、ポリアリールエーテルケトン、ポリビニリデンジフルオリド（ＰＶＤＦ）、アクリル、ポリアミド、アラミド、フルロポリマー（ｆｌｕｒｏｐｏｌｙｍｅｒ）、ポリブテステル（ｐｏｌｙｂｕｔｅｓｔｅｒ）、シリコーン、および、ポリマー混合物、これらのコポリマー、および分解性ポリマーとの組み合わせ、といった物質から誘導されるモノマーおよびポリマーが挙げられる。実施形態において、ポリプロピレンは、縫合糸を形成するために利用され得る。ポリプロピレンは、アイソタクチックポリプロピレン、または、アイソタクチックポリプロピレンとシンジオタクチックポリプロピレンもしくはアタクチックポリプロピレンとの混合物であり得る。さらに、非吸収性合成および天然のポリマーおよびモノマーは、互いに組み合わされ得、また、様々な吸収性ポリマーおよびモノマーと組み合わされ得、ファイバーを作り出す。
【００５４】
いくつかの実施形態において、フィラメントは形状記憶ポリマーを含み得る。形状記憶ポリマーの硬質セグメントおよび軟質セグメントを調製するために使用される適したポリマーとしては、ポリカプロラクトン、ジオキサノン、ラクチド、グリコリド、ポリアクリレート、ポリアミド、ポリシロキサン、ポリウレタン、ポリエーテルアミド、ポリウレタン／ウレア、ポリエーテルエステル、およびウレタン／ブタジエンコポリマー、ならびにこれらの組み合わせが挙げられる。これらの適した生体吸収性物質および非生体吸収性物質から、記載されるフィラメントを作るための方法（例えば、押し出しおよび成形）は、当業者の理解し得る範囲内である。
【００５５】
フィラメントが組み合わされ得、マルチフィラメント医療用デバイスを作り出し得ることは注目されるべきである。いくつかの実施形態において、フィラメントは、コーティングの塗布、またはコーティング工程の前に組み合わされ得、別の実施形態においては、フィラメントは、コーティングの塗布後に組み合わされ得る。数本のフィラメントは、本開示中で使用するためのいずれの様式においても組み合わされ得る。多数のフィラメントが、当業者の理解し得る範囲内の任意の技術（例えば、混合する（ｃｏｍｍｉｎｇｌｅ）、撚り合わせる、組む、織る、絡ませる（ｅｎｔａｎｇｌｅ）、および編む技術）を用いて組み合わされ得る。例えば、多数のフィラメントが、単に組み合わされ得、ヤーンを形成し得る。別の例として、多数のフィラメントが組まれ得る。さらに別の例として、多数のフィラメントが、組み合わされ得、ヤーンを形成し得、次いで、それらのマルチフィラメントヤーンが組まれ得る。この開示を読む当業者は、フィラメントが組み合わされ得る他の方法を想像する。フィラメントはまた、組み合わされ得、不織マルチフィラメントファイバーを産生し得る。
【図１Ａ】
2010075922.tif 000002
【図１Ｂ】
2010075922.tif 000003
【図２Ａ】
2010075922.tif 000004
【図２Ｂ】
2010075922.tif 000005
【図３Ａ】
2010075922.tif 000006
【図３Ｂ】
2010075922.tif 000007
【図４】
2010075922.tif 000008